200 mL 3 개 구 플라스크 에 1 , 4 - 뷰테인 다이올 0 . 30 g 과 2 , 2 - 비스 ( 하이드 록 시 메틸 ) 뷰티르산 0 . 45 g 과 폴리카보네이트 다이올 ( 상품명 : 듀 라 놀 T 5650 J , 아사히 가세 이 사제 Mw 800 ) 4 . 2 g 과 세 룸 SH 1310 P ( 상품명 , 어드밴스 트 · 소프트 머티 리얼 즈 사제 ) 0 . 55 g 을 첨가 하 여 MEK 13 g 에 용해 했 다 . 이 용액 에 , 4 , 4 '- 다이사이클로헥실 메테인 다이아 이소 사이아 네이트 3 . 8 g 을 첨가 하 고 80 ℃ 에서 교반 하 여 , 균일 하 게 용해 시켰 다 . 이 용액 에 , 네 오스탄 U - 600 100 mg 을 첨가 하 고 80 ℃ 에서 4 시간 교반 하 여 , Mw 27 , 000 의 프리 폴리머 를 얻 었 다 . 얻 어 진 프리 폴리머 에 , 에 폴 ( 상품명 , 말단 다이올 변성 수소 첨가 폴리아 이소프렌 , 이데미쓰 고산 사제 , Mw 2 , 500 ) 3 . 7 g 의 THF 용액 5 g 을 첨가 하 고 , 추가 로 80 ℃ 에서 4 시간 교반 을 계속 하 여 , 백탁 한 점성 폴리머 용액 을 얻 었 다 . 이 용액 에 메탄올 1 g 을 첨가 하 여 폴리머 말단 을 밀봉 하 고 , 중합 반응 을 정지 하 며 , MEK 로 희석 하 여 폴리머 ( B - 13 ) 의 20 질량 % MEK 용액 을 얻 었 다 .